(57)【特許請求の範囲】
【請求項１】
接着樹脂層、基材樹脂層、ベタ印刷層、絵柄印刷層、表面樹脂層が下から順次積層された樹脂フィルムであって、
接着樹脂層とポリブチレンテレフタレート樹脂からなる基材樹脂層とを積層したフィルムの基材樹脂層面に、ポリアクリレートフィルムからなる透明な表面樹脂層の下面に設けた絵柄印刷層とベタ印刷層からなる印刷層を重ね合わせ、熱ロール間に通して圧着するとともに熱融着して積層したことを特徴とする高耐候性化粧板積層用印刷樹脂フィルム。
【請求項２】
接着樹脂層、着色樹脂層、絵柄印刷層、基材樹脂層、表面樹脂層が下から順次積層された樹脂フィルムであって、
接着樹脂層と着色樹脂層との積層したフィルムの着色樹脂層面に、絵柄印刷層を施し、
その上にポリブチレンテレフタレート樹脂からなる基材樹脂層を重ね合わせ、
熱ロール間に通して圧着するとともに熱融着して積層し、
さらに前記基材樹脂層の上に接着剤層を介してポリアクリレートフィルムからなる透明な表面樹脂層を積層してなる高耐候性化粧板積層用印刷樹脂フィルム。
【請求項３】
接着樹脂層、着色樹脂層、ベタ印刷層、絵柄印刷層、基材樹脂層、表面樹脂層が下から順次積層された樹脂フィルムであって、
接着樹脂層と着色樹脂層との積層したフィルムの着色樹脂層面にベタ印刷層を設け、その上に絵柄印刷層を施し、
その上にポリブチレンテレフタレート樹脂からなる基材樹脂層を重ね合わせ、
熱ロール間に通して圧着するとともに熱融着して積層し、
さらに前記基材樹脂層の上に接着剤層を介してポリアクリレートフィルムからなる透明な表面樹脂層を積層してなる高耐候性化粧板積層用印刷樹脂フィルム。
【請求項４】
エンボスロールを用いて前記基材樹脂層の表面にエンボス加工を施し、
該エンボス加工により形成されたエンボス凹部にインキが充填されてなるワイピング印刷層を有する、請求項２または３に記載の高耐候性化粧板積層用印刷樹脂フィルム。
【請求項５】
前記表面樹脂層の表面がエンボス加工によるエンボス凹部を有する、請求項１〜４のいずれかに記載の高耐候性化粧板積層用印刷樹脂フィルム。
【請求項６】
樹脂フィルムを積層する基板の少なくとも片面に、請求項１〜５のいずれかに記載の高耐候性化粧板積層用印刷樹脂フィルムを積層した高耐候性化粧板。
【請求項７】
前記基板と前記高耐候性化粧板積層用印刷樹脂フィルムの間に接着剤層を介して積層した、請求項６に記載の高耐候性化粧板。
【請求項８】
前記基板が金属板である、請求項６または７に記載の高耐候性化粧板。
【請求項９】
前記基板が木質板である、請求項６または７に記載の高耐候性化粧板。
【請求項１０】
前記基板がボードである、請求項６または７に記載の高耐候性化粧板。
【請求項１１】
請求項８に記載の高耐候性化粧板を用いて成形した物置。
【発明の詳細な説明】
【０００１】
【技術分野】
本発明は、高耐候性化粧板積層用印刷樹脂フィルムおよびその樹脂フィルムを積層した高耐候性化粧板に関し、より詳しくは物置やカーポートの屋根等の建築物の外装、および自動車等のように特に高耐候性を要求される用途に適した積層用樹脂フィルム、その樹脂フィルムを積層した高耐候性化粧板及び物置に関する。
【０００２】
【背景技術】
従来、各種の物置やカーポート等の建築物の外装材に使用される高耐候性化粧板としては、（１）溶融亜鉛めっき鋼板に有機質系の塗料を塗装した着色亜鉛めっき鋼板
（２）ポリ塩化ビニル樹脂フィルムの上に通常の方法を用いて印刷を施した後、ポリ塩化ビニル樹脂フィルムや二軸延伸ポリエステル樹脂フィルムを積層した化粧フィルムを、接着剤を介して亜鉛めっき鋼板、合板、またはＭＤＦなどの基板に積層したもの
（３）基材となる樹脂層に印刷を施した後、接着剤層を介してアクリル樹脂フィルムを積層した化粧フィルムを、接着剤を介して亜鉛めっき鋼板、合板、またはＭＤＦなどの基板に積層したものなどが知られている。
【発明が解決しようとする課題】
【０００３】
しかしながら、上記（１）の着色亜鉛めっき鋼板は、屋外用途においては３〜６年で塗装面に異常をきたし、塗膜の剥離やブリスターなどが生じ、下地の亜鉛めっき層の腐食が進むことがあるために、再塗装をすることが必要となる。
（２）の化粧フィルムを積層した化粧板は、ポリ塩化ビニル樹脂フィルムが用いられているため、耐汚染性、耐溶剤性などの表面物性が劣り、また焼却して廃棄処理する際に、塩化水素ガスのような有毒ガス、およびそれに起因する有害物質が発生して環境を汚染したり、焼却する際に焼却炉を傷めたりするおそれがあるなどの問題を抱えている。
（３）のアクリル樹脂フィルム積層板は、太陽光による紫外線や熱に対する耐久性は優れていることが知られているが、加工部や施工時に発生するキズ部の耐食性が劣り、フィルムの剥離やブリスターなどを生じ、下地の基材層の腐食や劣化などが進むことがあり、屋外用途に用いる材料としては必ずしも満足できるものではなかった。
本発明は上記の問題を解決することを目的として、従来のポリ塩化ビニル樹脂フィルムを用いた高耐候性化粧シートと同等以上の意匠性に優れた絵柄模様を有し、耐候性、耐汚染性、耐溶剤性などの表面物性に優れた高耐候性化粧板積層用印刷樹脂フィルムおよびその樹脂フィルムを積層した高耐候性化粧板を提供することを課題とする。
【発明の開示】
【０００４】
請求項１の高耐候性化粧板積層用印刷樹脂フィルムは、接着樹脂層、基材樹脂層、ベタ印刷層、絵柄印刷層、表面樹脂層が下から順次積層された樹脂フィルムであって、
接着樹脂層とポリブチレンテレフタレート樹脂からなる基材樹脂層とを積層したフィルムの基材樹脂層面に、ポリアクリレートフィルムからなる透明な表面樹脂層の下面に設けた絵柄印刷層とベタ印刷層からなる印刷層を重ね合わせ、熱ロール間に通して圧着するとともに熱融着して積層したことを特徴とする。
請求項２の高耐候性化粧板積層用印刷樹脂フィルムは、接着樹脂層、着色樹脂層、絵柄印刷層、基材樹脂層、表面樹脂層が下から順次積層された樹脂フィルムであって、
接着樹脂層と着色樹脂層との積層したフィルムの着色樹脂層面に、絵柄印刷層を施し、
その上にポリブチレンテレフタレート樹脂からなる基材樹脂層を重ね合わせ、
熱ロール間に通して圧着するとともに熱融着して積層し、
さらに前記基材樹脂層の上に接着剤層を介してポリアクリレートフィルムからなる透明な表面樹脂層を積層してなることを特徴とする。
請求項３の高耐候性化粧板積層用印刷樹脂フィルムは、接着樹脂層、着色樹脂層、ベタ印刷層、絵柄印刷層、基材樹脂層、表面樹脂層が下から順次積層された樹脂フィルムであって、
接着樹脂層と着色樹脂層との積層したフィルムの着色樹脂層面にベタ印刷層を設け、その上に絵柄印刷層を施し、
その上にポリブチレンテレフタレート樹脂からなる基材樹脂層を重ね合わせ、
熱ロール間に通して圧着するとともに熱融着して積層し、
さらに前記基材樹脂層の上に接着剤層を介してポリアクリレートフィルムからなる透明な表面樹脂層を積層してなることを特徴とする。
請求項４の高耐候性化粧板積層用印刷樹脂フィルムは、請求項２または３において、エンボスロールを用いて前記基材樹脂層の表面にエンボス加工を施し、
該エンボス加工により形成されたエンボス凹部にインキが充填されてなるワイピング印刷層を有することを特徴とする。
請求項５の高耐候性化粧板積層用印刷樹脂フィルムは、請求項１〜４のいずれかにおいて、前記表面樹脂層の表面がエンボス加工によるエンボス凹部を有することを特徴とする。
請求項６の高耐候性化粧板は、樹脂フィルムを積層する基板の少なくとも片面に、請求項１〜５のいずれかに記載の高耐候性化粧板積層用印刷樹脂フィルムを積層したことを特徴とする。
請求項７の高耐候性化粧板は、請求項６において、前記基板と前記高耐候性化粧板積層用印刷樹脂フィルムの間に接着剤層を介して積層したことを特徴とする。
請求項８の高耐候性化粧板は、請求項６または７において、前記基板が金属板であることを特徴とする。
請求項９の高耐候性化粧板は、請求項６または７において、前記基板が木質板であることを特徴とする。
請求項１０の高耐候性化粧板は、請求項６または７において、前記基板がボードであることを特徴とする。
請求項１１の物置は、請求項８に記載の高耐候性化粧板を用いて成形したことを特徴とする。
【発明を実施するための最良の形態】
【０００５】
本発明の発明者等は、焼却時に有毒ガスおよびそれに起因する有害物質が発生して環境を汚染するおそれがあるポリ塩化ビニル樹脂フィルムに替わる、高耐候性および意匠性に優れた絵柄模様を有し、かつ耐汚染性、耐溶剤性などの表面物性に優れた印刷可能な化粧板積層用の高耐候性樹脂フィルムについて鋭意検討した結果、接着樹脂層として共重合ポリエステル樹脂フィルムを、選択的に積層される着色樹脂層ならびに印刷下地となる基材樹脂層としてポリブチレンテレフタレート樹脂フィルムを用い、それに絵柄印刷層、または絵柄印刷層とベタ印刷層を形成し、さらに表面樹脂層としてアクリル樹脂フィルム等を下から順次積層することにより、上記の要求特性を満足する化粧板に積層する樹脂フィルムが得られることを見出した。
【０００６】
また、基材樹脂層にエンボス加工を施してエンボス凹部を形成した後、ワイピング法を用いてエンボス凹部にインキを充填してなるワイピング印刷層を設けてもよい。
さらに、上記の樹脂フィルムを金属板、合板、ボードなどに積層した高耐候性化粧板は、樹脂フィルムの上記の優れたフィルム物性に加えて、意匠性にも優れていることを見出した。
【０００７】
以下に本発明についてその内容を説明する。
図１は本発明の高耐候性化粧板積層用印刷樹脂フィルムの一例を示す断面図、図２および図３は本発明の高耐候性化粧板積層用印刷樹脂フィルムの他の例を示す断面図、図４および図５は本発明の高耐候性化粧板の例を示す断面図である。１は高耐候性化粧板積層用印刷樹脂フィルム、２は基板、３は接着剤層、４は接着樹脂層、５は着色樹脂層、６ａは絵柄印刷層、６ｂはベタ印刷層、７は基材樹脂層、８はワイピング印刷用エンボス凹部、９はワイピング印刷層、１０は接着剤層、１１は表面樹脂層、１２はエンボス凹部、１３は高耐候性化粧板をそれぞれ表している。
【０００８】
本発明の高耐候性化粧板積層用印刷樹脂フィルム１は、図１に示すように接着樹脂層４の上面に、基材樹脂層７が積層されており、基材樹脂層７の上面に、裏面全面に絵柄印刷層６ａとベタ印刷層６ｂが裏面全体に設けられた表面樹脂層１１が積層されている。
また、本発明の高耐候性化粧板積層用印刷樹脂フィルム１は、図２に示すように接着樹脂層４の上面に、絵柄印刷層６ａが施された着色樹脂層５が積層されており、その上面にエンボス加工により形成されたエンボス凹部８に、ワイピングインキが充填されたワイピング印刷層９が設けられた基材樹脂層７がさらに積層されており、その基材樹脂層７の上面に接着剤層１０を介して、表面樹脂層１１が積層されたものであってもよい。
【０００９】
さらに、本発明の高耐候性化粧板積層用印刷樹脂フィルム１は、図３に示すように、図２の高耐候性化粧板積層用印刷樹脂フィルム１の着色樹脂層５に、絵柄印刷層６ａとベタ印刷層６ｂの両方が設けられ、さらに表面樹脂層１１の表面にエンボス凹部１２が設けられていてもよい。
図４は、図２に示した高耐候性化粧板積層用印刷樹脂フィルム１を、接着剤層３を介して基板２に積層した高耐候性化粧板１３を示す。
図５は、図３に示した高耐候性化粧板積層用印刷樹脂フィルム１を、接着剤層３を介して基板２に積層した高耐候性化粧板１３を示す。
【００１０】
本発明の基材樹脂層７および着色樹脂層５の樹脂としては、１．０〜２．０の固有粘度（ＩＶ値）を有するポリブチレンテレフタレート樹脂フィルムを用いることが好ましいが、固有粘度は製膜性の面から１．５以下、耐水経時性（耐水劣化性）の面から １．２以上であることがより好ましい。また、着色樹脂層５と同様に、基材樹脂層７も押出機を用いて製膜する際に、樹脂中に着色顔料を混練して着色樹脂層としてもよい。
【００１１】
絵柄印刷層６ａは、例えば、木目、石目、天然皮革の表面柄、布目、抽象柄などの模様を表現した印刷層であり、ベタ印刷層６ｂは基材樹脂層７の全面を隠蔽し絵柄印刷層６ａの印刷下地色を与える印刷層であると共に、基材樹脂層７と表面樹脂層１１との熱接着性を付与する層でもある。印刷層６ａおよび６ｂを形成するインキのビヒクルとしては、例えばニトロセルロース、酢酸セルロースなどのセルロース誘導体、ポリエステルウレタン樹脂などの公知のものが使用できるが、なかでも密着及び熱接着性の両観点からニトロセルロース−アルキド樹脂系インキが好ましい。
【００１２】
また、基材樹脂層７に選択的にエンボス加工を施してエンボス凹部８を形成した後、ワイピング法を用いてエンボス凹部８にインキを充填してなるワイピング印刷層９を設ける場合、エンボス凹部８に充填されるワイピングインキとしては、塗料もしくはインキが用いられる。
例えば、天然樹脂またはその変成樹脂類、セルロース誘導体類、ポリエステル系樹脂、アクリル系樹脂、ポリウレタン系樹脂等の合成樹脂類をビヒクルの構成材料とし、ビヒクル中に着色顔料、体質顔料等を添加して成る塗料もしくはインキが用いられる。使用されるビヒクルとしてはウレタン２液硬化型のものが好適に用いられる。ワイピング法としては、ドクターブレード法、ロールコート法など、従来から使用されているワイピング法のいずれによっても良い。
【００１３】
表面樹脂層１１としてはアクリル樹脂フィルム、ポリエステル樹脂フィルム、ポリカーボネートフィルム、ポリアリレートフィルムなどを用いることが好ましく、なかでもアクリル樹脂フィルムを用いることがより好ましい。これらの樹脂フィルムは、可塑剤及びハロゲン属元素を含まないことを特徴とする。
【００１４】
接着樹脂層４の樹脂としては、共重合ポリエステル樹脂を用いることが好ましい。
このポリエステル樹脂を構成する材料の一例としては、以下の組成を有する共重合ポリエステル樹脂などが好適に用いられる。すなわち、樹脂を形成するソフトセグメントとして、ポリエチレングリコール、ポリテトラメチレングリコールなどのポリオキシアルキレングリコール、あるいはポリε−カプロラクトン、アゼライン酸、セバシン酸、ドデカンジオン酸、ダイマー酸などのＨＯＯＣ−［ＣＨ２］Ｅ−ＣＯＯＨの分子構造を有する脂肪族ジカルボン酸と、脂肪族および／または脂環族ジオールからなる脂肪族ポリエステルなどが好適に用いられる。
【００１５】
また、樹脂を構成するハードセグメントとしては、エチレンテレフタレート、ブチレンテレフタレート、シクロヘキサンジメチレンテレフタレート、シクロヘキサンジメチレンシクロヘキサンジカルボキシレート、ブチレン２，６ナフタレンジカルボキシレートなどの芳香族および／または脂環族エステルユニットから選ばれた少なくとも一つから構成されていることが好ましい。
【００１６】
さらに、アルコール成分として、１，４ブタンジオール残基を含有していることが耐溶剤性の点で好ましく、共重合ポリエステルを形成する全アルコール成分に占める１，４ブタンジオール残基が４０モル％以上、６５モル％以下であることが好ましい。
【００１７】
基板との密着力がより強く要求される場合には、接着樹脂層４の樹脂成分の一部にアイオノマー樹脂成分を含有させるとよい。この場合、アイオノマー樹脂成分を全体樹脂成分の１〜５０重量％とすることが好ましい。
【００１８】
そして図１に示す本発明の高耐候性化粧板積層用印刷樹脂フィルム１は、次のようにして作成することができる。すなわち、共押出しにより２層フィルムとして製膜した接着樹脂層４と基材樹脂層７の積層フィルム上面に、表面樹脂層１１の下面に設けた絵柄印刷層６ａとベタ印刷層６ｂからなる印刷層を重ね合わせ、接着樹脂層４と基材樹脂層７の共押出し積層フィルムと表面樹脂層１１を重ね合せたまま１対の熱ロール間に通して挟み付けて圧着するとともに熱融着して積層し、一枚の積層フィルムを製造する。加熱しながら加圧することにより、表面樹脂層１１のベタ印刷層６ｂの面を基材樹脂層７に融着して一枚の高耐候性化粧板積層用印刷樹脂フィルム１を作るものである。
【００１９】
また、接着樹脂層４と顔料を混練した着色樹脂層５を共押出しにより２層フィルムとして製膜し、前記着色樹脂層５の上に絵柄印刷層６ａを施し、さらに、その上に基材樹脂層７を重ね合せたまま１対の熱ロール間に通して挟み付けて圧着するとともに熱融着して積層し、一枚の積層フィルムを製造する。なお、その際、前記の熱ロールとしてエンボスロールを使用することにより、積層とエンボス加工を同時に実施することができ、基材樹脂層７の表面にワイピング印刷用エンボス凹部８を形成し、ワイピングインキを充填してワイピング印刷層９を設けることにより、高意匠性の絵柄模様を付与することができる。さらに、その上に接着剤層１０を介して表面樹脂層１１を積層することによって、図２に示す高耐候性化粧板積層用印刷樹脂フィルム１を得ることができる。そして、着色樹脂層５および基材樹脂層７が寸法安定性に優れるため、張力や熱に起因する伸縮変動を抑えることが可能となり、印刷柄とエンボス柄が同調した、高意匠性を有するエンボス化粧フィルムとすることができる。上記の積層作業やエンボス加工などの工程は、従来のポリ塩化ビニル樹脂フィルムにおけるのと同じ条件で作業することが可能である。
【００２０】
さらに、図２の着色樹脂層５の表面にベタ印刷層６ｂを設け、その上に絵柄印刷層６ａを設けた樹脂フィルムを用いることにより、図３に示すように、意匠性をより一層向上させた化粧板積層用印刷樹脂フィルム１とすることもできる。
【００２１】
また、上記の方法によって得られた高耐候性化粧板積層用印刷樹脂フィルム１を、接着剤層３を介在させて基板２と貼合わせることにより、図４または図５に示すような高耐候性化粧板１３が得られる。基板２としては、例えば、木材単板、木材合板、パーチクルボード、ＭＤＦ等の木質板、鋼板、アルミニウム合金板、亜鉛や亜鉛合金をめっきした亜鉛めっき鋼板などの金属板、または石膏ボード、珪酸カルシウムボード、石綿スレートボードなどの無機質からなるボードが用いられる。
【００２２】
高耐候性化粧板積層用印刷樹脂フィルム１と基板２の貼合わせに用いられる接着剤層３の接着剤としては、一般的な接着剤、例えば、酢酸ビニル樹脂系、エチレン−ビニルアセテート樹脂系、尿素樹脂系、ウレタン樹脂系などのエマルジョン型接着剤が、火気に対して安全で、臭気もなく、価格的にも安価なため好ましく用いられる。
【００２３】
実施例
次に実施例により本発明をさらに詳細に説明する。
（実施例１）
市販の厚さ６０μｍの透明アクリル樹脂フィルムの片面に、ニトロセルロース−アルキド系インキ（昭和インク製、ＳＡＭ）を用い、絵柄印刷層および着色ベタ印刷層をグラビア輪転機によりインラインにて印刷したものと、市販のポリブチレンテレフタレート樹脂および共重合ポリエチレンテレフタレート樹脂を用いて押出製膜機により作成した厚さ７０μｍの２層未延伸フィルム（厚み比＝４：１）を重ねて、圧着用ロールの加熱温度：２００℃、樹脂フィルムの送り速度：２０ｍ／ｍｉｎ、圧着用ロールのニップ圧：１５ｋｇｆ／ｃｍ２の条件で両フィルムを加熱圧着して積層し、高耐候性化粧板積層用印刷樹脂フィルムを作製した。次に、厚さ０．５ｍｍの電気亜鉛めっき鋼板にポリエステル系接着剤を１０ｇ／ｍ２の塗布量で塗布し、前記の高耐候性化粧板積層用印刷樹脂フィルムを加熱温度：２１０℃、接着圧力：１５ｋｇｆ／ｃｍ２、圧着時間：５秒の条件で加熱圧着し、高耐候性化粧板を得た。
【００２４】
（実施例２）
市販のポリブチレンテレフタレート樹脂にクリーム色顔料２０重量％を混錬したものと共重合ポリエチレンテレフタレート樹脂を押出製膜機により、厚み比＝４：１で作成した厚さ５０μｍの２層未延伸フィルムの片面に、ニトロセルロース−アルキド系インキ（昭和インク製、ＳＡＭ）を用い、絵柄印刷層をグラビア輪転機によりインラインにて印刷したものと、市販のポリブチレンテレフタレート樹脂を押出製膜機により製膜した厚さ７０μｍの未延伸フィルムとを対向させ、実施例１の加熱圧着による積層条件と同条件にて透明ポリブチレンテレフタレート単層フィルム面をエンボスロール側として、エンボスロールとシリコンゴムロールからなる圧着用ロールの間に通して圧着することにより、透明ポリブチレンテレフタレートフィルム表面にエンボス凹部を有する３層フィルムを作成した。次いで、前記エンボス凹部を有する面に２液硬化型ウレタン系着色インキ（昭和インク製、ＰＷ−００１）をロールコート法によって塗工した後、ドクターブレードでエンボス凹部以外の部分に付着している着色インキを除去し、積層フィルムの表面に形成されているエンボス凹部内に着色インキを充填、固化させ、印刷樹脂フィルムを作製した。さらに、この印刷樹脂フィルムのエンボス加工面に、エポキシ−フェノール系接着剤を片面に塗布した厚さ６０μｍの透明アクリル樹脂フィルムの接着剤塗布面を対向させ、実施例１の加熱圧着による積層条件と同条件にて、一対のシリコンゴムロールからなる圧着用ロールの間に通して圧着することにより、意匠性に優れた高耐候性化粧フィルムを作製した。次に、厚さ６ｍｍの木材合板にポリウレタン系接着剤を５０ｇ／ｍ２の塗布量で塗布し、前記高耐候性化粧板積層用印刷樹脂フィルムを加熱温度：１６０℃、接着圧力：１２ｋｇｆ／ｃｍ２、圧着時間：１５秒の条件で加熱圧着し、高耐候性化粧板を得た。
【００２５】
（実施例３）
実施例２と同一のポリブチレンテレフタレート樹脂と共重合ポリエチレンテレフタレート樹脂の２層未延伸フィルムの片面に、着色ベタ印刷層がポリブチレンテレフタレート樹脂上に直接設けられ、その上に絵柄印刷層が設けられる以外は実施例２と同一の条件で印刷した。さらに、実施例２と全く同様に、前記２層未延伸フィルムとポリブチレンテレフタレートフィルムを積層しながらエンボス加工を施した後、ワイピング印刷し、厚さ６０μｍの透明アクリル樹脂フィルムを接着剤を介在させて積層し、意匠性に優れた高耐候性化粧フィルムを作成した。次に、厚さ８ｍｍの石膏ボードにポリウレタン系接着剤を８０ｇ／ｍ２の塗布量で塗布し、前記高耐候性化粧板積層用印刷樹脂フィルムを加熱温度：１８０℃、接着圧力：１０ｋｇｆ／ｃｍ２、圧着時間：２０秒の条件で、透明アクリル樹脂フィルム面をエンボスロール側としてエンボスロールとシリコンゴムロールからなる圧着用ロールの間に通して加熱圧着し、表面にエンボス凹部が形成された、立体感のある高耐候性化粧板を得た。
【００２６】
（実施例４）
実施例１の厚さ６０μｍの透明アクリル樹脂フィルムの替わりに市販の厚さ６０μｍの透明ポリエチレンテレフタレートフィルムを用いた以外は、実施例１と全く同様にして高耐候性化粧板を得た。
【００２７】
（実施例５）
実施例２と同様にして印刷樹脂フィルムを作製した後、この印刷樹脂フィルムのエンボス加工面に、エポキシ−フェノール系接着剤を片面に塗布した厚さ６０μｍの透明ポリカーボネートフィルム（帝人製）の接着剤塗布面を対向させ、実施例１の加熱圧着による積層条件と同条件で圧着することにより、意匠性に優れた高鮮映化粧フィルムを作製した。次いで、実施例２と同様にして厚さ６ｍｍの木材合板に前記高鮮映化粧板積層用印刷樹脂フィルムを加熱圧着し、高鮮映化粧板を得た。
【００２８】
（実施例６）
実施例３と同様にして印刷樹脂フィルムを作製した後、この印刷樹脂フィルムのエンボス加工面に、エポキシ−フェノール系接着剤を片面に塗布した厚さ６０μｍの透明ポリアリレートフィルムの接着剤塗布面を対向させ、実施例３の加熱圧着による積層条件と同条件で圧着することにより、意匠性に優れた高鮮映化粧フィルムを作製した。次いで、実施例３と同様にして厚さ８ｍｍの石膏ボードに前記高鮮映化粧板積層用印刷樹脂フィルムを加熱圧着し、高鮮映化粧板を得た。
【００２９】
（樹脂フィルムの特性評価）
実施例１、２、３、４、５および６で作成した高耐候性化粧板を、下記の特性について評価した。
【００３０】
（耐候性）
屋外耐候性の評価は、積層板の皮膜にカミソリ刃で基板に達するクロスカットを施し、サンシャインウェザオメータ試験（ＪＩＳ Ａ １４１５）を試験時間８０００時間にわたって実施した。
皮膜のクラック、変色などの異常やブリスターなどの発生を肉眼評価し、下記の基準で評価した。
◎：変色、クラック、ブリスターの発生は全く認められない。
○：クロスカット部に実用上問題ない程度の極くわずかなブリスターの発生が認められる。
△：クロスカット部に実用上問題となる程度の変色、クラック、ブリスターの発生が認められる。
×：全面にかなりの程度に変色、クラック、ブリスターの発生が認められる。
また、クロスカットを施したサンプルは、サンシャインウェザオメータ試験８０００時間後、塩水噴霧試験（ＪＩＳ Ｚ ２３７１）を３００時間にわたって行い、強制剥離による皮膜の剥離幅を評価した。
その結果、実施例１〜６のいずれの化粧板についても、剥離幅は１ｍｍ以内であり、優れた耐食性を示した。
【００３１】
（エンボス加工性）
本発明の高耐候性化粧板積層用印刷樹脂フィルムのワイピング印刷用エンボス加工性の良否は、エンボス加工を施した樹脂フィルムの基材樹脂層の表面粗さによって判断される。本発明においては、平均表面粗さ（Ｒａ）：１１μｍの凹凸が付与された砂目の彫刻ロールを用いてエンボス加工を施した樹脂フィルムの基材樹脂層表面を肉眼観察し、エンボス加工性の良否を下記の３段階の基準で評価した。
○：良好、
△：やや不良、
×：不良
なお、上記の評価基準は、ポリ塩化ビニル樹脂フィルムの表面粗さ（Ｒａ：μｍ）を東京精密社製ＳＵＲＦＣＯＭ表面粗さ計を用いてＪＩＳ Ｂ ０６０１に準拠して測定し、平均表面粗さが４μｍである場合をエンボス加工性の合格基準とし、平均表面粗さが４μｍのポリ塩化ビニル樹脂フィルムの表面と同等以上の外観を有するものを良好（○）とし、ポリ塩化ビニル樹脂フィルムの表面と比べてやや劣るが実用上問題ない外観を有するものをやや不良（△）とし、エンボス加工が入らないものを不良（×）として、判定した。
【００３２】
（耐汚染性）
実施例１、２、３、４、５および６で作成した高耐候性化粧板の最表層の樹脂フィルム面に、黒色の油性マジックインキで描画し２４時間放置した後、エタノールを含浸させた布で清拭し、樹脂フィルム面に残存するマジックインキの程度を肉眼観察し、下記の基準で評価した。
◎：マジックインキは全く認められない。
○：実用上問題ない程度の極くわずかなマジックインキの残存が認められる。
△：実用上問題となる程度のわずかなマジックインキの残存が認められる。
×：かなりの程度にマジックインキの残存が認められる。
【００３３】
（耐溶剤性）
実施例１、２、３、４、５および６で作成した高耐候性化粧板の最表層の樹脂フィルム面に、メチルエチルケトンを含浸させたスポンジを載せ、２４時間放置した後、フィルム表面の変色および膨れの発生の程度を肉眼観察し、下記の基準で評価した。
◎：変色および膨れの発生は全く認められない。
○：実用上問題ない程度の極くわずかな変色または膨れの発生が認められる。
△：実用上問題となる程度のわずかな変色または膨れの発生が認められる。
×：かなりの程度に変色および膨れが認められる。
【００３４】
（耐水劣化性）
本発明の高耐候性化粧板を高温多湿の状態で長時間経時させた場合を想定し、長時間水と接した場合の樹脂フィルムの耐水劣化性をデュポン衝撃試験法で評価した。
実施例１、２、３、４、５および６で作成した高耐候性化粧板積層用印刷樹脂フィルムを、厚さ０．５ｍｍの亜鉛めっき鋼板に積層し試験片とした。この試験片を６０ｍｍ×６０ｍｍの大きさに切り出し、３８±２℃の温度に保持された脱塩水中に１カ月間浸漬した後室温で乾燥し、デュポン衝撃試験機を用い、ＪＩＳ Ｋ ５４００に準拠した条件（衝撃部の大きさ１／２ｉｎｃｈφ、重さ１ｋｇ、落下高さ５０ｃｍ）で衝撃を負荷した。衝撃を負荷した後の樹脂フィルムの状態を肉眼観察し、下記の５段階で評価した。
◎：樹脂フィルムに割れが認められない。
△：樹脂フィルムのエンボス加工部全体に細かい割れが認められる。
×：樹脂フィルムのエンボス加工部全体に大きな割れが認められる。
××：樹脂フィルム全体に割れが著しい。
上記の評点において、◎および○は使用上の問題はない。なお、この試験は１０枚の試験片について実施した。これらの樹脂フィルムの特性評価を下記に示す。
【表１】
0003839258.tif 000002
上記に示すように、本発明の化粧板積層用印刷樹脂フィルムは、耐候性、エンボス加工性、耐汚染性、耐溶剤性、耐水劣化性のいずれにおいても優れた特性を示す。
【産業上の利用可能性】
【００３５】
本発明の高耐候性化粧板積層用印刷樹脂フィルムは上記のように構成されており、アクリル樹脂フィルムからなる表面樹脂層が太陽光の紫外線や熱に対する耐久性に優れているために屋外耐候用途に適用可能な積層樹脂フィルムを得ることが出来る。また、印刷フィルムとしても、ポリブチレンテレフタレートフィルムからなる基材樹脂層および着色樹脂層が熱や張力に対する伸縮変動が少なく、優れた寸法安定性を有しているため、印刷見当精度の良いものとなる。
さらに、従来のポリ塩化ビニル樹脂フィルムと同様の製造方法および製造条件で化粧フィルムが得られるために、新規設備の増設や設備の改造などの設備投資を必要とせず、従来のポリ塩化ビニル樹脂フィルムと同様の、印刷柄とエンボス柄が同調した意匠性に優れた鮮鋭な絵柄模様を表現することができる。
またさらに、基材樹脂層や表面樹脂層を構成する樹脂中に可塑剤を含有していないために、可塑剤のブリードによる表面汚染などの問題が生じることなく、耐汚染性、耐溶剤性、耐水性などの表面物性に優れている上に、焼却廃棄する際に、塩化水素ガスのような有毒ガスの発生がないため、環境を汚染する心配もなく環境保全性においても優れている。
【図面の簡単な説明】
【００３６】
図１は、本発明の高耐候性化粧板積層用印刷樹脂フィルムの一例を示す断面図である。図２は、本発明の高耐候性化粧板積層用印刷樹脂フィルムの他の一例を示す断面図である。図３は、本発明の高耐候性化粧板積層用印刷樹脂フィルムの他の一例を示す断面図である。図４は、本発明の高耐候性化粧板の一例を示す断面図である。図５は、本発明の高耐候性化粧板の他の一例を示す断面図である。
【図１】
0003839258.tif 000003
【図２】
0003839258.tif 000004
【図３】
0003839258.tif 000005
【図４】
0003839258.tif 000006
【図５】
0003839258.tif 000007